(57)【特許請求の範囲】
【請求項１】
Ｃ６系のフッ素系撥水剤を含有し、かつ、洗濯処理ＪＩＳ  Ｌ  ０２１７  １０３法  吊干し乾燥  による洗濯処理５０回後のＪＩＳ  Ｌ  １０９２  スプレー試験による撥水度が３以上であり、かつ、同洗濯処理１００回後のＪＩＳ  Ｌ  １０９２  スプレー試験による撥水度が３以上である織物であって、該織物はナイロン１１を除くポリアミド素材から構成され、該織物を構成する経糸の一部又は全て及び／又は緯糸の一部又は全てが制電糸からなり、該織物の表面には帯電防止剤が付着していない前記織物。
【請求項２】
請求項１に記載の織物を一部又は全部に用いたスポーツ衣料。
【請求項３】
請求項１に記載の織物を一部又は全部に用いたアウトドアスポーツ衣料。
【請求項４】
請求項１に記載の織物を一部又は全部に用いたアウター衣料。
【請求項５】
請求項１に記載の織物を一部又は全部に用いた雨具。
【請求項６】
請求項１に記載の織物を一部又は全部に用いた防風具。
【請求項７】
請求項１に記載の織物を一部又は全部に用いた寝具。
【発明の詳細な説明】
【技術分野】
【０００１】
本発明は、環境負荷の少ないＣ６系のフッ素系撥水剤を用いた耐久撥水性のある織物、及び該織物を用いた繊維製品に関する。
【背景技術】
【０００２】
衣料等の繊維製品は、雨天などでも快適性を求めるために、撥水機能を付与するための撥水（樹脂）加工が行われている。
【０００３】
今日、撥水加工技術は、相応の進歩はしているものの、未だ実用に耐えうる充分な耐久性を有した商品は提供されていない。そのため長期間の着用では、摩擦や手などの皮脂の影響などもあって撥水性が低下し、雨水が衣料に浸みるなどの不快な思いをすることが多い。
【０００４】
一方、近年の環境負荷問題から従来の所謂Ｃ８系と称される撥水剤の使用が制限され、性能は劣るが環境負荷の小さいＣ６系撥水剤へのシフトが余儀なくされており、環境に優しく、かつ、実用に耐えうる商品の技術開発が望まれている。
以下の特許文献１には、環境配慮型のフッ素系撥水剤が記載されているが、その到達性能は洗濯１０回相当程度の耐久性能しか有していない。
また、以下の特許文献２においても、洗濯２０回で撥水度３以上の布帛が記載されているのみである。
さらに、以下の特許文献３には、改質ポリアミド繊維とフッ素系樹脂の組み合わせによる耐久撥水技術が記載されているが、本発明に係る環境配慮型Ｃ６系のフッ素系撥水剤使用技術についての記載はない。
【先行技術文献】
【特許文献】
【０００５】
【特許文献１】特開２００７−２４７０８９号公報
【特許文献２】特開２００７−３１４９１７号公報
【特許文献３】特開平９−６７７７６号公報
【発明の概要】
【発明が解決しようとする課題】
【０００６】
本発明が解決しようとする課題は、前記した背景技術の問題点に鑑みてなされたものであり、性能は劣るが環境負荷の小さいＣ６系のフッ素系撥水剤を用いながらも、実用に耐えうる、長期間、充分な撥水性を維持することができる繊維、及び該繊維を用いた繊維製品（商品）を提供することである。
【課題を解決するための手段】
【０００７】
本発明者等は、上記課題を解決すべく、鋭意検討し実験を重ねた結果、以下の解決手段によりかかる課題を解決しうることを見出し、本発明を完成するに至った。
即ち、本発明は以下の通りのものである。
【０００８】
［１］Ｃ６系のフッ素系撥水剤を含有し、かつ、洗濯処理ＪＩＳ  Ｌ  ０２１７  １０３法  吊干し乾燥  による洗濯処理５０回後のＪＩＳ  Ｌ  １０９２  スプレー試験による撥水度が３以上であり、かつ、同洗濯処理１００回後のＪＩＳ  Ｌ  １０９２  スプレー試験による撥水度が３以上である織物であって、該織物はナイロン１１を除くポリアミド素材から構成され、該織物を構成する経糸の一部又は全て及び／又は緯糸の一部又は全てが制電糸からなり、該織物の表面には帯電防止剤が付着していない前記織物。
【００１３】
［２］前記［１］に記載の織物を一部又は全部に用いたスポーツ衣料。
【００１４】
［３］前記［１］に記載の織物を一部又は全部に用いたアウトドアスポーツ衣料。
【００１５】
［４］前記［１］に記載の織物を一部又は全部に用いたアウター衣料。
【００１６】
［５］前記［１］に記載の織物を一部又は全部に用いた雨具。
【００１７】
［６］前記［１］に記載の織物を一部又は全部に用いた防風具。
【００１８】
［７］前記［１］に記載の織物を一部又は全部に用いた寝具。
【発明の効果】
【００１９】
本発明に係る織物は、Ｃ６系のフッ素系撥水剤を含有し、かつ、洗濯処理ＪＩＳ  Ｌ  ０２１７  １０３法による洗濯処理５０回後のＪＩＳ  Ｌ  １０９２  スプレー試験による撥水度が３以上であるため、環境に優しく、かつ、長期間、充分実用に耐える撥水性織物である。
【発明を実施するための形態】
【００２０】
本発明の織物は、ＰＦＯＡ（パーフルオロオクタン酸）やＰＦＯＳ（パーフルオロスルホン酸）対策を講じた環境負荷の少ないＣ６系のフッ素系撥水剤による撥水加工が施されており、かつ、洗濯処理ＪＩＳ  Ｌ  ０２１７  １０３法にて５０回洗濯後のＪＩＳ  Ｌ  １０９２法による撥水度が３以上であることを特徴とする。好ましくは、かかる撥水性能は、１００回洗濯後の撥水度が３以上のものである。
【００２１】
かかる撥水性能を有する織物を用いて作製された繊維製品、例えば、ダウンジャケットは、長期間繰り返し使用しても、雨天時に雨水の浸透などがなく、撥水効果が長期間維持され、充分な実用耐久性が発揮される。
【００２２】
かかる特性を有する織物を得るためには、織物を構成する経糸の一部又は全て、及び／又は緯糸の一部又は全てが制電糸からなることが好ましい。制電糸を含むことで、染色仕上げ加工時に帯電防止剤の使用量を減らすことができる。
一般に、縫製段階や繊維製品になった後の静電気発生を防止するために、通常は、撥水加工時に帯電防止剤を０．３〜１．５容積％程度使用している。しかしながら、この帯電防止剤が撥水耐久性を阻害することは一般に知られており、使用量の低減又は不使用が望まれていた。したがって、帯電防止剤を全く使用しないことが最も好ましい。
【００２３】
本明細書中、Ｃ６系フッ素系撥水剤とは、分子中の炭素原子が６であるフッ素系撥水剤であり、例えば、旭硝子製ＡＧ−Ｅ０８２、クラリアント製  ＮＵＶＡ  Ｎ２１１４、日華化学製  ＮＫガードＳ５５、ＮＫガードＳ８０などが挙げられるが、これらに限定されるものではない。これらの撥水剤をシリコン系柔軟剤、イソシアネート系バインダー、触媒などを併用して通常の条件にて加工すればよい。Ｃ６系フッ素系撥水剤の浴中濃度としては、４０ｇ／Ｌ〜１００ｇ／Ｌが好ましい。この範囲であれば、風合いや他の加工剤への影響が小さいため、好ましい。
【００２４】
織物を構成する素材は、特に限定されるものではないが、引き裂き強度などの物性や、風合いなどを含めた総合的なバランスから考えて、ポリアミドであることが好ましい。また、通常のフラットヤーン以外に、仮撚加工や撚糸加工、タスラン加工などの形態であってもよい。
【００２５】
撥水加工を施した後、必要に応じて片面や両面のカレンダー加工を施したり、アクリルやウレタンなどの樹脂加工やラミネート加工を施しても構わない。
【００２６】
本発明の繊維製品としては、スポーツ衣料、アウトドアスポーツ衣料、アウター衣料、雨具、防風具、寝具などが挙げられる。
【実施例】
【００２７】
以下、実施例により本発明を具体的に説明するが、本発明はこれに限定されるものではない。
実施例及び比較例において用いた各種評価試験方法を以下に示す。
（１）洗濯処理：ＪＩＳ  Ｌ  ０２１７  １０３法、吊干し
【００２８】
（２）撥水度試験：ＪＩＳ  Ｌ  １０９２、スプレー試験
評価基準の以下のとおりである：
撥水度５：表面に湿潤や水滴の付着のないもの
撥水度４：表面に湿潤はないが、少量の小さな水滴の付着があるもの
撥水度３：表面に小さな個々の水滴状の湿潤を示すもの
撥水度２：表面の半分に湿潤を示し、小さな個々の湿潤が布を浸透する状態を示すもの
撥水度１：表面全体に湿潤を示すもの
【００２９】
（３）通気度試験：ＪＩＳ  Ｌ  １０９６  Ａ（フラジール法）
【００３０】
（４）摩擦帯電圧：ＪＩＳ  Ｌ  １０９４
【００３１】
［実施例１］
経糸にセミダル２２デシテックス２４フィラメントの市販ナイロン糸を用い、緯糸にブライト３３デシテックス２６フィラメントの市販ナイロン制電糸を用い、経糸密度１９２本／インチ、緯糸密度１３５本／インチで平織物を製織した。その生機を常法により精錬、プレセット後、ミーリング染料カヤノール  ミーリングブルーＢＷを２％ｏｗｆにて通常の助剤を併用しながら９８℃×３０分染色し、ＦＩＸ剤サンライフＥ−３７（日華製）を２％ｏｗｆ使用してＦＩＸ処理を実施、常法で乾燥した。次いで、以下の条件で撥水加工を施した。
【００３２】
［撥水加工］
・撥水処方
Ｃ６系フッ素系撥水剤：ＮＵＶＡ  Ｎ２１１４（クラリアント製）  ６０ｇ／Ｌ
架橋剤：ベッカミンＭ３（ＤＩＣ製）  ３ｇ／Ｌ
触媒：キャタリストＡＣＸ（ＤＩＣ製）  ２ｇ／Ｌ
シリコン系柔軟剤：３ｇ／Ｌ
・ピックアップ率：３０％
・乾燥：１３０℃×１分
【００３３】
その後、ピンテンターで１６５℃×４０秒で仕上げ、温度１８０℃で片面カレンダー加工した。
仕上がり後の織物は、経密度２１５本／インチ、緯密度１３８本／インチ、厚み０．０１ｍｍ、通気度０．５ｃｃ、摩擦帯電圧３０００Ｖの物性を有しており、撥水性能は、洗濯５０回後のスプレー試験で撥水度４、洗濯１００回後のスプレー試験では撥水度３であった。
【００３４】
［比較例１］
緯糸に３３デシテックス２６フィラメントのブライトナイロンのレギュラー糸を用いた他は、実施例１と同じ規格の生機を作製し、実施例１と同じ条件で精錬、プレセット、染色、ＦＩＸ処理、乾燥まで実施した。次いで、撥水加工を行ったが、帯電防止剤を８ｇ／Ｌを付加した以外は実施例１と同処方にて加工し、実施例１と同条件にて仕上げ、片面カレンダー加工をした。
仕上がり後の織物は、経密度２１４本／インチ、緯密度１３９本／インチ、厚み０．０１ｍｍ、通気度０．５ｃｃ、摩擦帯電圧は４５００Ｖの物性を有しており、撥水性能は洗濯５０回後のスプレー試験で撥水度２であった。
【産業上の利用可能性】
【００３５】
本発明に係る織物は、環境に優しく、雨天などに着用使用しても、長期間、実用的かつ充分に、撥水性能が維持されるので、スポーツ衣料、アウトドアスポーツ衣料、アウター衣料、雨具、防風具、寝具などの繊維製品に好適に利用できる。